(57)【要約】【課題】  本発明は、シリコーンに充填材を高充填することを可能とするウェッターとなり、特に、ベースとなるシリコーンにアリール基など有機基が導入されていても充分な効果を有する新規な有機ケイ素化合物を提供することを目的とする。【解決手段】  下記一般式（１）で表されるものであることを特徴とする有機ケイ素化合物。【化１】2013087088.tif 000013（式中Ｒ１は同一または異種の１価有機基であり、ｊおよびｋは０または１であり、ｍは１〜５の整数であり、ｎは６〜２０の整数である。）【選択図】  なし【特許請求の範囲】
【請求項１】
下記一般式（１）で表されるものであることを特徴とする有機ケイ素化合物。
【化１】
2013087088.tif 000012
（式中Ｒ１は同一または異種の１価有機基であり、ｊおよびｋは０または１であり、ｍは１〜５の整数であり、ｎは６〜２０の整数である。）
【請求項２】
前記Ｒ１は、非置換または置換の１価炭化水素基またはアシル基であることを特徴とする請求項１に記載の有機ケイ素化合物。
【請求項３】
前記ｊ及び前記ｋは、ｊ＋ｋ＝１を満たすことを特徴とする請求項１又は請求項２に記載の有機ケイ素化合物。
【請求項４】
前記ｍが１又は２であり、前記Ｒ１がメチル基又はエチル基であることを特徴とする請求項１乃至請求項３のいずれか１項に記載の有機ケイ素化合物。
【発明の詳細な説明】
【技術分野】
【０００１】
本発明は、新規な有機ケイ素化合物に関し、特には、熱伝導性充填材等の充填材が高充填されたシリコーン組成物のウェッター（分散剤）として好適に用いることのできる有機ケイ素化合物に関する。
【背景技術】
【０００２】
電子部品の多くは使用中に熱を発生させるので、その電子部品を適切に機能させるためには、その電子部品から熱を取り除くことが必要である。特にパーソナルコンピューターに使用されているＣＰＵ等の集積回路素子は、動作周波数の高速化により発熱量が増大しており、熱対策が重要な問題となっている。
【０００３】
この熱を除去する手段として多くの方法が提案されている。特に発熱量の多い電子部品では、電子部品とヒートシンク等の部材との間に熱伝導性グリースや熱伝導性シートなどの熱伝導性材料を介在させて熱を逃がす方法が提案されている（特許文献１、特許文献２参照）。
【０００４】
また、このような熱伝導性材料としては、シリコーンをベースとし、酸化亜鉛やアルミナ粉末を配合した放熱グリースや放熱接着剤が知られている（特許文献３、特許文献４参照）。
【０００５】
シリコーンをベースとし、高い熱伝導性を有する熱伝導性材料とするためには、熱伝導性充填剤を高充填することが必要である。しかし、ただ単に高充填しようとすると、熱伝導性材料の流動性が著しく低下し、塗布性（ディスペンス性、スクリーンプリント性）等の作業性が悪くなり、さらには電子部品やヒートシンク表面の微細な凹凸に追従できなくなるという問題が生じる。そこで、この問題を解決するために、熱伝導性充填剤をシランカップリング剤（ウェッター）で表面処理してベースポリマーであるシリコーンに分散させ、熱伝導性材料の流動性を保つという方法が提案されている。
【０００６】
現在、頻繁に用いられるウェッターとして、アルキル基を有するアルコキシシラン（特許文献５、特許文献６）がある。これらのウェッターはメチルシリコーンをベースポリマーとした場合、粘度を低くすることが可能であるが、ベースとなるシリコーンにメチル基以外の置換基が導入されている場合、必ずしもその効果は充分でない。
【先行技術文献】
【特許文献】
【０００７】
【特許文献１】特開昭５６−２８２６４号公報
【特許文献２】特開昭６１−１５７５８７号公報
【特許文献３】特公昭５２−３３２７２号公報
【特許文献４】特公昭５９−５２１９５号公報
【特許文献５】特許３２９０１２７号公報
【特許文献６】特許３３７２４８７号公報
【発明の概要】
【発明が解決しようとする課題】
【０００８】
本発明は、上記事情に鑑みなされたもので、シリコーンに充填材を高充填することを可能とし、良好な作業性を付与することができるウェッターとして好適な有機ケイ素化合物を提供することを目的とする。
【課題を解決するための手段】
【０００９】
上記課題を解決するために、本発明は下記一般式（１）で表されるものであることを特徴とする有機ケイ素化合物を提供する。
【化１】
2013087088.tif 000002
（式中Ｒ１は同一または異種の１価有機基であり、ｊおよびｋは０または１であり、ｍは１〜５の整数であり、ｎは６〜２０の整数である。）
【００１０】
このような有機ケイ素化合物はシリコーンに充填材を高充填することを可能とするウェッターとして好適なものとなる。特に、ベースとなるシリコーンにアリール基などの有機基が導入されていてもフィラーを高充填することができるものとなる。
【００１１】
また、前記Ｒ１は、非置換または置換の１価炭化水素基またはアシル基であることが好ましい。
【００１２】
このようなＲ１であれば、合成がしやすく、経済性の観点から好ましいものとなる。
【００１３】
さらに、前記ｊ及び前記ｋは、ｊ＋ｋ＝１を満たすことが好ましい。
【００１４】
このようなｊ及びｋであれば、本発明の有機ケイ素化合物はエステル結合を有するものとなり、合成がしやすく、経済性の観点から特に好ましいものとなる。
【００１５】
また、ｍが１又は２であり、Ｒ１がメチル基又はエチル基であることが好ましい。
【００１６】
このようなｍ、Ｒ１であれば、特に合成のしやすさ、経済性、反応性の観点から好ましいものとなる。
【発明の効果】
【００１７】
以上説明したように、本発明の有機ケイ素化合物を配合することにより、シリコーンに対する充填材の濡れ性を向上させることができるため、シリコーンに充填材を高充填することができる。そのため、本発明の有機ケイ素化合物が配合された熱伝導性シリコーン組成物は、充填材が高充填されていても、粘度の上昇が抑えられ、流動性が保たれる。さらに、本発明の有機ケイ素化合物はベースとなるシリコーンにアリール基等の有機基が導入されていても充分な効果を発揮することができる。
【発明を実施するための形態】
【００１８】
以下、本発明を詳細に説明するが、本発明はこれに限定されるものではない。なお、本発明において、部は「質量部」で表わされる量、粘度および動粘度は２５℃における値である。また、「Ｍｅ」はメチル基、「Ｐｈ」はフェニル基を表す。
【００１９】
本発明者等は鋭意検討を行なった結果、下記一般式（１）で表わされる有機ケイ素化合物であればシリコーンに充填材を高充填することができ、シリコーンに対する充填材の濡れ性を向上させるウェッターとして好適となり、特に、ベースとなるシリコーンにアリール基など有機基が導入されていても充分な効果を有することを見出し、本発明に想到した。
【００２０】
すなわち、本発明は、下記一般式（１）で表されるものであることを特徴とする有機ケイ素化合物である。
【化２】
2013087088.tif 000003
（式中Ｒ１は同一または異種の１価有機基であり、ｊおよびｋは０または１であり、ｍは１〜５の整数であり、ｎは６〜２０の整数である。）
【００２１】
上記一般式（１）中、Ｒ１は、同一または異種の１価有機基であり、ＳｉＯＲ１が加水分解性となるものであれば特に制限されない。好ましくは炭素原子数が１〜６、より好ましくは１〜４、更に好ましくは１〜３の１価有機基である。より具体的には、Ｒ１は、例えば、独立に、非置換または置換の１価炭化水素基、アシル基等であり、好ましくは炭素原子数が１〜６、より好ましくは１〜４、更に好ましくは１〜２の１価炭化水素基、アシル基等である。Ｒ１が１価炭化水素基である場合、その具体例としては、メチル基、エチル基、プロピル基、イソプロピル基、ブチル基、ｔ−ブチル基、ペンチル基、ヘキシル基等のアルキル基；シクロペンチル基、シクロヘキシル基等のシクロアルキル基；ビニル基、アリル基、ブテニル基等のアルケニル基；フェニル基等のアリール基等が挙げられる。更に、Ｒ１がアシル基である場合、その例としては、アセチル基、プロピオニル基、アクリロイル基、メタクリロイル基等のアシル基が挙げられる。これらの中でも、合成のしやすさ、経済性、反応性の観点から、炭素数１〜４のアルキル基が好ましく、特にメチル基およびエチル基が好ましい。
【００２２】
上記一般式（１）中、ｍは１〜５の整数であり、好ましくは１〜４、より好ましくは１〜３の整数である。より具体的には、ＣｍＨ２ｍ＋１はメチル基、エチル基、プロピル基、イソプロピル基、ブチル基、ｔ−ブチル基、ペンチル基などが挙げられる。これらの中でも、本発明の有機ケイ素化合物の合成のしやすさおよび経済性の観点から、特にメチル基およびエチル基が好ましい。
【００２３】
特に、ｍが１又は２であり、Ｒ１がメチル基又はエチル基であることが好ましい。このようなｍ、Ｒ１であれば、特に合成のしやすさ、経済性、反応性の観点から好ましいものとなる。
【００２４】
上記一般式（１）中、ｊおよびｋは、０または１であり、好ましくは、どちらか一方が０、他方が１で、ｊ＋ｋ＝１を満たす場合である。すなわち、本発明の有機ケイ素化合物はエステル結合を有するものが好ましい。
【００２５】
上記一般式（１）中、ｎは、６〜２０の整数であり、好ましくは６〜１５の整数であり、特に好ましくは８〜１２の整数である。ｎが６未満であるとウエッティング（分散性向上）効果が不十分となり、２０を超えると合成し難くなることがある。
【００２６】
一般式（１）で表される有機ケイ素化合物の具体例としては、下記の化合物が挙げられるが、これらに限定されない。
【化３】
2013087088.tif 000004
【００２７】
本発明の一般式（１）で示される有機ケイ素化合物は、例えば下記反応式のように製造される。
【００２８】
【化４】
2013087088.tif 000005
（式中Ｒ１、ｊ、ｋ、ｍおよびｎは前記の通りである。）
【００２９】
上記反応式で示されるように、本発明の有機ケイ素化合物は、カルボニル基、および末端に不飽和基を有する有機化合物と、ケイ素に結合した水素原子を有するシラン化合物をヒドロシリル化反応させることによって得られる。ここで、不飽和基含有有機化合物とケイ素に結合した水素原子を有するシラン化合物との反応モル比は、特には制限されないが、反応効率を考慮すると、１．５／１〜１／１．５、特には１．２／１〜１／１．２であることが好ましい。
【００３０】
上記の反応は、通常、触媒の存在下で行われる。該触媒としては、ヒドロシリル付加反応に従来公知の白金族金属系触媒、例えば白金系、パラジウム系およびロジウム系のものが挙げられ、白金系のものが好適である。白金系金属触媒としては、白金黒；アルミナ、シリカ等の担体に固体白金を担持させたもの；塩化白金酸、アルコール変性塩化白金酸、塩化白金酸とオレフィンとの錯体；白金とビニルシロキサンとの錯体等が挙げられる。これらの使用量は、いわゆる触媒量でよく、前記アクリル基含有アルコキシシランとヒドロシリル基含有アルコキシシランとの合計量に対して、白金族金属換算で、通常、０．１〜１０００ｐｐｍ、好ましくは１〜１００ｐｐｍの量である。
【００３１】
上記反応の温度は、通常、室温〜２００℃の温度でよく、好ましくは３０〜１２０℃の範囲である。反応時間は、製造規模および反応温度に応じて適宜決めることができる。上記反応において、溶媒を使用しなくともよく、また、必要に応じて反応に悪影響を与えない範囲で溶媒を使用してもよい。
【００３２】
本発明の有機ケイ素化合物は、充填材を含むシリコーン組成物のウエッターとして好適に適用することができる。シリコーン組成物としては、付加反応硬化型シリコーン組成物、有機過酸化物硬化型シリコーン組成物、縮合反応硬化型シリコーン組成物等の硬化タイプは制限されず適用でき、また、シリコーングリース等の非硬化タイプのシリコーン組成物にも適用することができる。シリコーン組成物に充填される充填材としては、煙霧質シリカ、沈降性シリカ、石英粉、アルミナ、水酸化アルミニウム、窒化ホウ素、窒化アルミニウム、窒化ケイ素、酸化鉄、酸化マグネシウム、酸化チタン、酸化亜鉛、酸化ジルコニウム、炭酸カルシウム、カーボンブラック、グラファイト、アルミニウム、金、銀、銅、ニッケル等公知の充填材に適用することができる。
【実施例】
【００３３】
以下、本発明を実施例、比較例及び応用例にて具体的に説明するが、本発明はこれらに限定されるものではない。
【００３４】
［調製例１］白金触媒の調製
六塩化白金酸とｓｙｍ−テトラメチルジビニルジシロキサンとの反応生成物を、白金含量が０．５質量％となるようにトルエンで希釈して、本実施例および比較例で使用する白金触媒（触媒Ａ）を調製した。
【００３５】
［実施例１］
攪拌機、還流冷却管、温度計および滴下ロートを備えた１リットルの４つ口フラスコに、１０−ウンデセン酸メチル５０．０ｇ（２５２ミリモル）、トルエン５０．０ｇ、触媒Ａ０．１０ｇを入れ、攪拌しながら温度を７５℃に上げた。次いで、該混合物に、トリメトキシシラン３７．０ｇ（３０３ミリモル）を攪拌下で滴下した。滴下後、８０℃の温度で３時間反応を行った。反応終了後、未反応原料およびトルエンを減圧留去し、７４．３ｇ（収率９２％）の下記のような生成物が得られた。
【００３６】
【化５】
2013087088.tif 000006
【００３７】
上記化合物の同定は、１Ｈ  ＮＭＲによって行った。ＮＭＲデータを下記に示す。なお、対応する水素原子については下線を引いた。
１Ｈ  ＮＭＲ  （ＣＤＣｌ３）
３．６７ｐｐｍ（ｓ，３Ｈ，ＣＨ３Ｏ−）
３．５２ｐｐｍ（ｓ，９Ｈ，−Ｓｉ（ＯＣＨ３）３）
２．２５ｐｐｍ（ｔ，２Ｈ，−ＣＯＣＨ２−）
１．５５ｐｐｍ（ｔｔ，２Ｈ，−ＣＯＣＨ２ＣＨ２−）
１．３４−１．１７ｐｐｍ（ｂｒ，１４Ｈ，−（ＣＨ２）２（ＣＨ２）７ＣＨ２Ｓｉ≡）
０．６０ｐｐｍ（ｔ，２Ｈ，−ＣＨ２Ｓｉ≡）
【００３８】
［実施例２］
攪拌機、還流冷却管、温度計および滴下ロートを備えた１リットルの４つ口フラスコに、１０−ウンデセン酸エチル５０．０ｇ（２３５ミリモル）、トルエン５０．０ｇ、触媒Ａ０．１０ｇを入れ、攪拌しながら温度を７５℃に上げた。次いで、該混合物に、トリメトキシシラン３４．５ｇ（２８２ミリモル）を攪拌下で滴下した。滴下後、８０℃の温度で３時間反応を行った。反応終了後、未反応原料およびトルエンを減圧留去し、７０．９ｇ（収率９０％）の下記のような生成物が得られた。
【００３９】
【化６】
2013087088.tif 000007
【００４０】
上記化合物の同定は、１Ｈ  ＮＭＲによって行った。
１Ｈ  ＮＭＲ  （ＣＤＣｌ３）
４．０８ｐｐｍ（ｑ，２Ｈ，ＣＨ３ＣＨ２−）
３．５２ｐｐｍ（ｓ，９Ｈ，−Ｓｉ（ＯＣＨ３）３）
２．２４ｐｐｍ（ｔ，２Ｈ，−ＣＯＣＨ２−）
１．５７ｐｐｍ（ｔｔ，２Ｈ，−ＣＯＣＨ２ＣＨ２−）
１．３７ｐｐｍ（ｔ，３Ｈ，ＣＨ３ＣＨ２−）
１．３５−１．１６ｐｐｍ（ｂｒ，１４Ｈ，−（ＣＨ２）２（ＣＨ２）７ＣＨ２Ｓｉ≡）
０．６０ｐｐｍ（ｔ，２Ｈ，−ＣＨ２Ｓｉ≡）
【００４１】
［実施例３］
攪拌機、還流冷却管、温度計および滴下ロートを備えた１リットルの４つ口フラスコに、酢酸８−ノネニル５０．０ｇ（２７１ミリモル）、トルエン５０．０ｇ、触媒Ａ０．１０ｇを入れ、攪拌しながら温度を７５℃に上げた。次いで、該混合物に、トリメトキシシラン３９．７ｇ（３２５ミリモル）を攪拌下で滴下した。滴下後、８０℃の温度で３時間反応を行った。反応終了後、未反応原料およびトルエンを減圧留去し、７６．５ｇ（収率９２％）の下記のような生成物が得られた。
【００４２】
【化７】
2013087088.tif 000008
【００４３】
上記化合物の同定は、１Ｈ  ＮＭＲによって行った。
１Ｈ  ＮＭＲ  （ＣＤＣｌ３）
３．９８ｐｐｍ（ｔ，２Ｈ，−ＯＣＨ２−）
３．５０ｐｐｍ（ｓ，９Ｈ，−Ｓｉ（ＯＣＨ３）３）
１．９８ｐｐｍ（ｓ，３Ｈ，ＣＨ３ＣＯ−）
１．５５ｐｐｍ（ｔｔ，２Ｈ，−ＯＣＨ２ＣＨ２−）
１．４４−１．２３ｐｐｍ（ｂｒ，１２Ｈ，−（ＣＨ２）２（ＣＨ２）６ＣＨ２Ｓｉ≡）
０．５８ｐｐｍ（ｔ，２Ｈ，−ＣＨ２Ｓｉ≡）
【００４４】
［応用例１、２］
次に、本発明の有機ケイ素化合物を含む組成物を形成するための以下の各成分（Ａ）〜（Ｃ）を用意した。
【００４５】
（Ａ）オルガノポリシロキサン
Ａ−１：下記式（６）で表され、粘度が２．０Ｐａ・ｓのオルガノポリシロキサン
【化８】
2013087088.tif 000009
【００４６】
（Ｂ）シランカップリング剤（ウェッター）
Ｂ−１：下記式（７）で表される有機ケイ素化合物
Ｂ−２：下記式（４）で表される有機ケイ素化合物（実施例２で合成したもの）
【化９】
2013087088.tif 000010
【００４７】
（Ｃ）充填剤
Ｃ−１：アルミナ粉末（平均粒径１０．０μｍ）
Ｃ−２：アルミナ粉末（平均粒径１．５μｍ）
【００４８】
〔有機ケイ素化合物を含む組成物の製造方法〕
上記（Ａ）〜（Ｃ）成分を表１に示すとおりに混合して応用例１〜２および比較例１〜２の組成物を得た。即ち、表１に示す組成比（質量部）で各成分を量り取り、自転・公転ミキサー（株式会社シンキー製）を用いて混合した。得られた組成物を常温まで冷却した。
【００４９】
〔試験方法〕
その後、得られた組成物を２５℃の恒温室に２４時間放置後、回転粘度計を用いて回転数５ｒｐｍでの粘度を測定した。結果を表１に示す。
【００５０】
【表１】
2013087088.tif 000011
【００５１】
表１に示されるように、本発明の有機ケイ素化合物を含まない比較例１〜２では充填材を高充填すると粘度が高くなり、熱伝導性材料の流動性が著しく低下し、塗布性（ディスペンス性、スクリーンプリント性）等の観点から実用に耐えないものとなった。これに比べ、応用例１、２では本発明の有機ケイ素化合物であれば組成物の粘度上昇を抑えることができ、充填材を高充填できるウエッターとして好適となることが示された。
【００５２】
尚、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。